(57)【要約】  本発明は、メチラール（ＤＭＭ）と分子式がＲ１−ＣＨ２ＣＯＯＲ２の低級脂肪酸又はエステルとを不活性雰囲気下で酸性分子篩触媒上にアルドール縮合反応させ、相応する不飽和低級脂肪酸又はエステル  （ＣＨ２＝Ｃ（Ｒ１）−ＣＯＯ−Ｒ２）を得、Ｒ１及びＲ２はそれぞれ独立にＨ−又はＣ１−Ｃ４飽和アルキル基を表す、不飽和低級脂肪酸エステルの製造方法を提供する。本発明が提供する低級不飽和脂肪酸エステルの製造方法は、触媒の反応活性が高く、活性成分が流失しにくく、製造過程が簡単であるなどの利点を有し、良好な工業応用見込みを有する。【特許請求の範囲】
【請求項１】
メチラールと分子式がＲ１−ＣＨ２ＣＯＯＲ２の酸又はエステルとを酸性分子篩触媒が担持された反応器中でアルドール縮合反応させ、相応する不飽和低級脂肪酸又はエステルを得ることを含み、前記Ｒ１及びＲ２はそれぞれ独立にＨ−、ＣＨ３−、ＣＨ３ＣＨ２−、ＣＨ３（ＣＨ２）２−及びＣＨ３（ＣＨ２）３−から選択される、不飽和低級脂肪酸又はエステルを製造する方法。
【請求項２】
前記不飽和低級脂肪酸又はエステルをさらに水素化して対応する飽和アルコール類を生産する、請求項１に記載の方法。
【請求項３】
前記Ｒ１及びＲ２は、それぞれ独立にＨ−及びＣＨ３−から選択される、請求項１に記載の方法。
【請求項４】
前記酸性分子篩触媒は、シリカアルミナ分子篩及びリン酸アルミニウム分子篩から選択されるいずれか１種又はそれらの組み合わせを含む、請求項１に記載の方法。
【請求項５】
前記酸性分子篩触媒のトポロジー構造は、ＲＨＯ、ＣＨＡ、ＦＥＲ、ＭＦＩ、ＭＯＲ、ＦＡＵ、及びβｅｔａから選択されるいずれか１種又はそれらの組み合わせを含む、請求項１に記載の方法。
【請求項６】
前記酸性分子篩触媒は、ＳＡＰＯ−３４分子篩、ＤＮＬ−６分子篩、ＺＳＭ−３５分子篩、ＺＳＭ−５分子篩、ＭＯＲ分子篩、Ｙ分子篩、βｅｔａ分子篩及びＭＣＭ−２２分子篩から選択されるいずれか１種又はそれらの組み合わせを含む、請求項５に記載の方法。
【請求項７】
前記酸性分子篩触媒におけるシリカアルミナ分子篩のシリカ対アルミナの原子比が１〜５０である、請求項４に記載の方法。
【請求項８】
前記酸性分子篩触媒におけるシリカアルミナ分子篩のシリカ対アルミナの原子比が２〜２５である、請求項７に記載の方法。
【請求項９】
前記酸性分子篩触媒は、前記分子篩の骨格組成元素以外の元素により変性された生成物をさらに含む、請求項４に記載の方法。
【請求項１０】
前記酸性分子篩触媒は、カリウム、ビスマス、及び銅からなる群より選ばれる１種又は２種以上の金属元素をさらに含む、請求項９に記載の方法。
【請求項１１】
前記金属元素が、ｉｎ  ｓｉｔｕ合成、金属イオン交換又は浸漬により前記酸性分子篩触媒中に導入される、請求項１０に記載の方法。
【請求項１２】
前記酸性分子篩触媒の総重量に対して、前記金属元素の、金属単体換算での重量パーセントが０．０１ｗｔ％〜１０．０ｗｔ％である、請求項１１に記載の方法。
【請求項１３】
前記酸性分子篩触媒は、バインダとして、アルミナ、シリカ、ジルコニア及び酸化マグネシウムからなる群より選ばれるいずれか１種又はそれらの組み合わせを含む、請求項１、４〜１２のいずれか１項に記載の方法。
【請求項１４】
前記酸性分子篩触媒の総重量に対して、前記バインダの含有量が０ｗｔ％〜５０ｗｔ％である、請求項１３に記載の方法。
【請求項１５】
メチラール対前記酸又はエステルのモル比が１／２０〜５／１であり、原料の合計質量空間速度が０．０５〜１０．０ｈ−１であり、反応温度が２００〜４００℃であり、かつ、反応圧力が０．２〜１５．０ＭＰａである、請求項１に記載の方法。
【請求項１６】
メチラール対前記酸又はエステルのモル比が１／１０〜２／１であり、原料の合計質量空間速度が０．３〜２．０ｈ−１であり、反応温度が２５０〜３５０℃であり、かつ、反応圧力が０．２〜５．０ＭＰａである、請求項１５に記載の方法。
【請求項１７】
前記アルドール縮合反応が、固定床反応器、流動床反応器又は槽型反応器の中で行われる、請求項１に記載の方法。
【請求項１８】
前記アルドール縮合反応が、Ｎ２、Ｈｅ、Ａｒ、ＣＨ４、Ｃ２Ｈ６、Ｈ２、ＣＯ、及びＣＯ２から選択されるいずれか１種又はそれらの組み合わせを含む雰囲気の中で行われる、請求項１に記載の方法。
【発明の詳細な説明】
【技術分野】
【０００１】
本発明は、不飽和低級脂肪酸エステルの製造方法に関し、特に、酢酸メチルとメチラールとをアルドール縮合反応させてアクリル酸及びアクリル酸メチルを製造する方法に関する。  
【背景技術】
【０００２】
アクリル酸及びアクリル酸メチルは重要な化工原料であり、塗料、凝集剤、分散剤及びバインダ等として使用可能であり、建築、水処理、日常化学製品、土壌処理及び皮革等の分野に広く使用され、人々の日常生活と緊密な関係がある。従来、工業上に最も常用されるアクリル酸及びアクリル酸メチルの製造方法は、プロピレン二段酸化法であり、すなわち、第１段階でプロピレンをアクロレインに酸化し、第２段階で酸化してアクリル酸が得られる。しかしながら、その原料であるプロピレンが石油に由来し、再生不可能な資源に属し、持続可能な発展という思想に合致しない。
【０００３】
イギリスルーサイト社は、２０１０年に初めてアルドール縮合反応によりメタクリル酸及びそのエステルの工業化生産を達成し、年間生産高が１２０００トンである。この方法は、第１段階でエチレン、一酸化炭素及びメタノール等の原料を用いてプロピオン酸メチルを合成し、生成物を分離して純粋なプロピオン酸メチルを得、第２段階でプロピオン酸メチル及びメタノールを酸化セリウム塩基触媒が担持された固定床反応器に導入し、その後、粗分離、精留してメタクリル酸メチルが得られる。この方法は、石炭系原料であるメタノール及び一酸化炭素を充分に利用し、我が国の石炭が多く、石油が少なく、天然ガスが乏しいというエネルギー構成と非常に一致し、我々のアクリル酸及びそのエステルの工業化製造のために斬新なルートを提供している。酢酸及び酢酸メチルは、重要な有機化工原料であり、石炭系原料をメタノールカルボニル化することで得られる。Ｃ１化学の迅速な発展に伴い、酢酸及び酢酸メチルの生産能力が過剰となっている。安価な原料である酢酸及び酢酸メチルを原料として、ホルムアルデヒドとアルドール縮合反応させることによってアクリル酸及びアクリル酸メチルを製造することができ、これは、アクリル酸及びアクリル酸メチルの持続可能な製造のために実行可能な方法を提供している。
【０００４】
１９６７年、特許ＪＰ７１０１６７２８Ｂには、酢酸、プロピオン酸及びギ酸を、アルカリ土類金属酸化物が担持されたシリカ触媒上にアルドール縮合反応させてアクリル酸又はメタクリル酸生成物を製造する。１９６６年、Ｊａｍｅｓ  Ｆ．  Ｖｉｔｃｈａ（Ｉ  ＆  ＥＣ  ｐｒｏｄｕｃｔ  ｒｅｓｅａｒｃｈ  ａｎｄ  ｄｅｖｅｌｏｐｍｅｎｔ  １９６６，  ５：５０−５３）は、アルカリ金属が担持されたＤｅｃａｌｓｏｓ分子篩触媒を製造し、酢酸及びホルムアルデヒドのアルドール縮合反応に触媒作用を及ぼしてアクリル酸及びそのエステルを製造し、ここで、ホルムアルデヒドがホルマリン水溶液により提供される。Ｄｅｂｒａｊ  Ｓａｈａ（Ｄａｌｔｏｎ  Ｔｒａｎｓ．  ２０１４，  ４３：１３００６-１３０１７）は、２０１４年、２種類のアルカリ金属が担持されたＭｇ−ＭＯＦ及びＣａ−ＭＯＦ材料を製造し、アルドール縮合反応に触媒作用を非常に良く及ぼすことができる。Ｍａｍｏｒｕ  Ａｉ（Ｂｕｌｌ．  Ｃｈｅｍ．  Ｓｏｃ．  Ｊｐｎ．  １９９０，  ６３：１２１７−１２２０；  Ｂｕｌｌ．  Ｃｈｅｍ．  Ｓｏｃ．  Ｊｐｎ．  １９９０，  ６３：３７２２−３７２４等）は、一連のＶ−Ｐ−Ｏ複合触媒を製造し、これらはプロピオン酸（エステル）又は酢酸（エステル）のアルドール縮合反応に触媒作用を効果的に及ぼして低級不飽和脂肪酸エステルを製造することができる。
【０００５】
上記の文献が検討したアルドール縮合反応に用いた触媒は、塩基触媒又は酸−塩基二官能基触媒である場合がよくあり、その製造過程において、一般に浸漬、イオン交換、共沈等により活性成分を担体上に担持し、製造が煩瑣であり、影響要素が複雑で再現性が低く、活性成分が流失しやすい等の欠点が存在し、工業化大規模生産の要求を満足することができない。
【発明の概要】
【発明が解決しようとする課題】
【０００６】
本発明の目的は、不飽和低級脂肪酸エステルの新規な製造方法を提供することにある。
【課題を解決するための手段】
【０００７】
アルドール縮合反応は、塩基触媒下で行うことができるだけではなく、酸性条件下でも同様に順調に行うことができる。生成物を分離しにくい等の問題を避けるために、工業上に広く生産される固体酸分子篩を触媒として用いることができる。固体酸分子篩は、孔構造が豊富で、製造が簡単で、由来が幅広いなどの利点を有し、それをアルドール縮合反応の触媒として用いることは良好な工業応用見込みがある。
【０００８】
これに基づき、本発明は、メチラール（ＤＭＭ）と分子式がＲ１−ＣＨ２−ＣＯＯ−Ｒ２の酸又はエステルとを酸性分子篩触媒が担持された反応器中でアルドール縮合反応させ、相応する不飽和低級脂肪酸又はエステルルを得ることを含み、前記Ｒ１及びＲ２はそれぞれ独立にＨ−、ＣＨ３−、ＣＨ３ＣＨ２−、ＣＨ３（ＣＨ２）２−又はＣＨ３（ＣＨ２）３−等の基である不飽和低級脂肪酸エステルの新規な生産方法を提供する。
【０００９】
１つの好ましい実施形態において、前記不飽和低級脂肪酸又はエステルをさらに水素化して対応する飽和アルコール類を生産する。
【００１０】
１つの好ましい実施形態において、前記Ｒ１及びＲ２は、それぞれＨ−又はＣＨ３−である。
【００１１】
１つの好ましい実施形態において、前記メチラール（ＤＭＭ）と低級飽和酸エステルＲ１−ＣＨ２−ＣＯＯ−Ｒ２とが高圧ポンプ又は飽和ガスによりそれぞれ反応管内に持ち込まれて酸性分子篩触媒と接触させる。  
【００１２】
１つの好ましい実施形態において、前記酸性分子篩触媒は、シリカアルミナ分子篩及びリン酸アルミニウム分子篩のうちのいずれか１種又はそれらの組み合わせを含む。好ましくは、前記酸性分子篩触媒のトポロジー構造は、ＲＨＯ、ＣＨＡ、ＦＥＲ、ＭＦＩ、ＭＯＲ、ＦＡＵ、βｅｔａのうちのいずれか１種又はそれらの組み合わせを含む。より好ましくは、前記酸性分子篩触媒は、ＳＡＰＯ−３４分子篩、ＤＮＬ−６分子篩、ＺＳＭ−３５分子篩、ＺＳＭ−５分子篩、ＭＯＲ分子篩、Ｙ分子篩、βｅｔａ分子篩及びＭＣＭ−２２分子篩のうちのいずれか１種又はそれらの組み合わせを含む。
【００１３】
１つの好ましい実施形態において、前記酸性分子篩触媒におけるシリカアルミナ分子篩のシリカ対アルミナの原子比が１〜５０であり、好ましくは２．５〜２５である。
【００１４】
１つの好ましい実施形態において、前記酸性分子篩触媒は、前記分子篩の骨格組成元素以外の元素により変性された生成物をさらに含む。
【００１５】
１つの好ましい実施形態において、前記酸性分子篩触媒は、カリウム、ビスマス、及び銅からなる群より選ばれる１種又は２種以上の金属元素をさらに含む。前記金属元素が、ｉｎ  ｓｉｔｕ合成、金属イオン交換又は浸漬により前記酸性分子篩触媒中に導入される。前記酸性分子篩触媒の総重量に対して、前記金属元素の、金属単体換算での重量パーセントが０．０１ｗｔ％〜１０．０ｗｔ％である。
【００１６】
１つの好ましい実施形態において、前記酸性分子篩触媒は、バインダとして、アルミナ、シリカ、ジルコニア及び酸化マグネシウムからなる群より選ばれるいずれか１種又はそれらの組み合わせを含む。前記酸性分子篩触媒の総重量に対して、前記バインダの含有量が０ｗｔ％〜５０ｗｔ％である。
【００１７】
１つの好ましい実施形態において、前記原料ガスのうち、メチラール（ＤＭＭ）対低級飽和酸エステルのモル比が１／２０〜５／１であり、好ましくは１／１０〜２／１である。
【００１８】
１つの好ましい実施形態において、前記アルドール縮合反応が、２００〜４００℃の温度及び０．２〜１５．０ＭＰａの圧力で行われ、好ましくは２５０〜３５０℃及び０．２〜５．０ＭＰａである。
【００１９】
１つの好ましい実施形態において、前記原料の合計質量空間速度が０．０５〜１０．０ｈ−１であり、好ましくは０．３〜２．０ｈ−１である。
【００２０】
１つの好ましい実施形態において、前記アルドール縮合反応が、固定床反応器、流動床反応器又は槽型反応器の中で行われる。
【００２１】
１つの好ましい実施形態において、前記アルドール縮合反応が、Ｎ２、Ｈｅ、Ａｒ、ＣＨ４、Ｃ２Ｈ６、Ｈ２、ＣＯ、ＣＯ２のうちのいずれか１種又はそれらの組み合わせを含む雰囲気の中で行われる。
【発明の効果】
【００２２】
本発明は、不飽和低級脂肪酸エステルの新規な製造方法、特にアクリル酸及びアクリル酸メチルの新規な製造方法を提供し、この方法は、酸性分子篩触媒上に行われ、反応活性が高く、触媒の工業化製造が簡単であり、触媒活性成分が流失しにくい等の特徴を有し、良好な工業応用見込みがある。
【発明を実施するための形態】
【００２３】
本発明は、分子式がＲ１−ＣＨ２−ＣＯＯ−Ｒ２の酸又はエステルとメチラール（ＤＭＭ）とを酸性分子篩が担持された反応器中でアルドール縮合反応させ、相応する不飽和低級脂肪酸又はエステル（ＣＨ２＝Ｃ（Ｒ１）−ＣＯＯ−Ｒ２）を製造し、Ｒ１及びＲ２はそれぞれ独立にＨ−、ＣＨ３−、ＣＨ３ＣＨ２−、ＣＨ３（ＣＨ２）２−又はＣＨ３（ＣＨ２）３−等の基である方法を提供する。
【００２４】
１つの特定の実施形態において、本発明は、酢酸メチルとメチラールとを酸性分子篩触媒上にアルドール縮合させてアクリル酸及びそのエステルを製造する方法を提供する。
【００２５】
好ましくは、本発明に用いる前記酸性分子篩触媒におけるシリカアルミナ分子篩のシリカ対アルミナの原子比が１〜５０であり、より好ましくは２．５〜２５である。
【００２６】
好ましくは、前記酸性分子篩触媒は、カリウム、ビスマス、銅からなる群より選ばれる１種又は２種以上の金属元素をさらに含む。前記金属元素は、ｉｎ  ｓｉｔｕ合成、金属イオン交換又は浸漬等により前記酸性分子篩触媒中に導入される。好ましくは、前記酸性分子篩触媒の総重量に対して、前記金属元素の金属単体換算での重量パーセントが０．０１ｗｔ％〜１０．０ｗｔ％である。
【００２７】
好ましくは、本発明に用いる前記酸性分子篩触媒は、バインダとして、アルミナ、シリカ、ジルコニア及び酸化マグネシウムからなる群より選ばれるいずれか１種又はそれらの組み合わせを含む。好ましくは、前記酸性分子篩触媒の総重量に対して、前記バインダの含有量が０ｗｔ％〜５０ｗｔ％である。
【００２８】
好ましくは、本発明に用いる低級脂肪酸エステルが酢酸メチルであり、アルドール縮合反応後にアクリル酸及びアクリル酸メチルが得られる。
【００２９】
好ましくは、本発明に用いるアルドール縮合反応は、温度が２００〜４００℃、反応圧力が０．２〜５．０ＭＰａ、原料の合計質量空間速度が０．３〜２．０ｈ−１である条件下で行われる。
【００３０】
好ましくは、本発明に用いるアルドール縮合反応器が固定床反応器、流動床反応器又は槽型反応器である。
【００３１】
好ましくは、前記アルドール縮合反応が、Ｎ２、Ｈｅ、Ａｒ、ＣＨ４、Ｃ２Ｈ６、Ｈ２、ＣＯ、ＣＯ２のうちのいずれか１種又はそれらの組み合わせを含む雰囲気中で行われる。
【００３２】
また、特に限定されないが、好適なアルドール縮合反応において、メチラール対酢酸メチルのモル比が１／１０〜２／１の範囲内である。  
【実施例】
【００３３】
実施例
以下、幾つかの実施例により本発明を詳しく説明するが、本発明はこれらの実施例に限定されない。
【００３４】
リン酸アルミニウム分子篩ＤＮＬ−６、ＳＡＰＯ−３４は、大連化学物理研究所が、Ｍｉｃｒｏｐｏｒｏｕｓ  ａｎｄＭｅｓｏｐｏｒｏｕｓＭａｔｅｒｉａｌｓ  １４４  （２０１１）  １１３−１１９及びＭｉｃｒｏｐｏｒｏｕｓ  ａｎｄＭｅｓｏｐｏｒｏｕｓＭａｔｅｒｉａｌｓ  １１１  （２００８）  １４３−１４９という文献に報告されている方法を用いて生産及び提供したものである。残りの分子篩及び関連原料はいずれも市販から入手した。
【００３５】
本発明の実施例における分析方法及び条件は以下の通りである。
原料及び生成物は、Ａｇｉｌｅｎｔ社のＡｌｉｇｅｎｔ  ７８９０Ａガスクロマトグラフィーにより、Ａｇｉｌｅｎｔ社のＦＦＡＰキャピラリーカラムを用いてオンライン検出される。
【００３６】
本発明の１つの実施形態によれば、固定床反応器を選用し、原料の合計質量空間速度が０．３〜２．０ｈ−１であり、反応温度が２００〜４００℃であり、反応圧力が０．２〜５．０ＭＰａである。原料は、以下の方式により反応器に導入される。
【００３７】
原料である酢酸メチルとメチラールとを水浴（２０℃）下で温度保持し、窒素ガスＮ２を導入してバブリングを行い、原料が含まれる飽飽和蒸気が固定床反応器に入り、窒素ガスの流速に基づいて反応器に入る原料物質の量を調節することができる。異なる温度条件下、原料の飽和蒸気圧は、下記の式で算出することができる。
ｌｇ  Ｐ＊＝Ａ−Ｂ／（ｔ＋Ｃ）
式中、Ａ、Ｂ、Ｃはそれぞれ異なる原料の物性パラメータを表し、Ｌａｎｇｅ’ｓ  Ｈａｎｄｂｏｏｋ  ｏｆ  Ｃｈｅｍｉｓｔｒｙを照会してわかるように、ｔは温度を表す。このようにして、任意温度下での原料の飽和蒸気圧を算出することができる。飽和蒸気圧から、単位時間当たりの反応器に入る原料物質の量を算出することができる。
メチラールの転化率＝［（仕込み試料中のメチラールのモル数）−（排出試料中のメチラールのモル数）］／（仕込み試料中のメチラールのモル数）×（１００％）
酢酸メチルの転化率＝［（仕込み試料中の酢酸メチルのモル数）−（排出試料中の酢酸メチルのモル数）］／（仕込み試料中の酢酸メチルのモル数）×（１００％）
アクリル酸及びアクリル酸メチルの選択率＝（排出試料中のアクリル酸及びアクリル酸メチルの炭素原子モル数）／（全生成物の合計炭素原子モル数−ジメチルエーテルの炭素原子モル数）×（１００％）
【００３８】
本発明の実施例において生成物は大量のジメチルエーテルを含有し、工業上、それを循環して原料を改めて補充することができるので、選択率を計算する際にジメチルエーテル生成物を考慮しない。
【００３９】
１  触媒の製造例
１．１  リン酸アルミニウム分子篩
ＳＡＰＯ−３４、ＤＮＬ−６は、大連化学物理研究所が水熱法を用いて製造したものである。原粉を５５０℃で４時間焼成し、押圧によりそれぞれ２０〜４０メッシュの１＃、２＃の触媒を得た。
【００４０】
１．２  シリカアルミナ分子篩
焼成されたシリカアルミナ比がそれぞれ２．５、６．５、２０、２１．５のＮａ−Ｙ、Ｎａ−ＭＯＲ、βｅｔａ及びＮａ−ＺＳＭ−５分子篩  １００グラムをそれぞれ０．５Ｍｏｌ／Ｌの硝酸アンモニウム水溶液で３回交換し、１回当たり２時間であり、脱イオン水を用いて洗浄し、乾燥させて、５５０℃で４時間焼成し、水素型Ｙ分子篩、水素型ＭＯＲ分子篩、水素型βｅｔａ分子篩及び水素型ＺＳＭ−５分子篩を得、押圧によりそれぞれ２０〜４０メッシュの３＃、４＃、５＃、６＃の触媒を得た。
【００４１】
１．３  水素型ＭＯＲシリカアルミナ分子篩の成形
シリカアルミナ比が６．５のＮａ−ＭＯＲ分子篩  ８０ｇ、擬ベーマイト  ２８ｇを１０％の希硝酸と均一に混合した後に押出成形し、５５０℃で４時間焼成し、０．５ｍｏｌ／Ｌの硝酸アンモニウムで３回交換し、１回当たり２時間であり、脱イオン水を用いて洗浄し、乾燥させて、５５０℃で４時間焼成し、触媒７＃を得た。
【００４２】
シリカアルミナ比が６．５のＮａ−ＭＯＲ分子篩  ８０ｇ、擬ベーマイト  ２０ｇを１０％の希硝酸と均一に混合した後に押出成形し、５５０℃で４時間焼成し、０．５ｍｏｌ／Ｌの硝酸アンモニウムで３回交換し、１回当たり２時間であり、脱イオン水を用いて洗浄し、乾燥させて、５５０℃で４時間焼成し、触媒８＃を得た。
【００４３】
シリカアルミナ比が６．５のＮａ−ＭＯＲ分子篩  ８０ｇ、擬ベーマイト  ５０ｇを１０％の希硝酸と均一に混合した後に押出成形し、５５０℃で４時間焼成し、０．５ｍｏｌ／Ｌの硝酸アンモニウムで３回交換し、１回当たり２時間であり、脱イオン水を用いて洗浄し、乾燥させて、５５０℃で４時間焼成し、触媒９＃を得た。
【００４４】
１．４  担持型Ｍ／ＺＳＭ−５触媒
等体積浸漬法により担持型Ｍ／ＺＳＭ−５触媒を製造する。２．０２ｇのＫＮＯ３、３．２４ｇのＣｓ２ＣＯ３及び１．８８ｇのＣｕ（ＮＯ３）２をそれぞれ１８ｍｌの脱イオン水に溶解し、相応する硝酸塩水溶液を調製した。２０ｇの６＃の触媒をそれぞれ上記の塩溶液に加え、２４時間静置し、その後、分離、脱イオン水による洗浄を経て、得られた試料を１２０℃のオーブン中で１２時間乾燥させ、乾燥後の試料をマッフル炉中に放置し、２℃／ｍｉｎの昇温速度で処理温度５５０℃に昇温し、４ｈ焼成して、それぞれ１０＃、１１＃、１２＃の触媒を得た。
【００４５】
２  合成例
２．１  異なる分子篩上のアルドール縮合反応
異なるトポロジー構造を有する１＃〜１２＃の酸性分子篩をそれぞれ４０ＭＰａの圧力で打錠し、２０〜４０メッシュの粒子を選別して測定を行った。分子篩触媒を固定床反応器の中に充填し、触媒を予め活性化させ、その条件は、Ｎ２の流速が３０ｍｌ／ｍｉｎであり、２℃／ｍｉｎの速度で５００℃に昇温し、さらに５００℃で１時間温度保持し、その後、窒素ガス雰囲気下、所望の反応温度３５０℃に降温し、窒素ガスを用いて反応系の圧力を３ＭＰａに上昇させ、メチラール対酢酸メチルのモル比が２／１であり、原料の合計質量空間速度が０．３ｈ−１であり、この条件下でのアルドール縮合反応の結果を表１に示す。
【００４６】
【表１】
2019535735.tif 000002
【００４７】
２．２  異なる反応温度でのアルドール縮合反応の結果
６＃の触媒  ０．５ｇを内径が８ミリメートルの固定床反応器中に充填し、窒素ガス雰囲気下、２℃／ｍｉｎの昇温速度で５００℃に昇温し、１時間保持し、その後、窒素ガス雰囲気下、所望の反応温度に降温し、さらに窒素ガスを用いて反応系の圧力を３ＭＰａに上昇させた。反応原料を上から下へと反応器中に導入し、メチラール対酢酸メチルのモル比が２／１であり、原料の合計質量空間速度が０．３ｈ−１であり、異なる反応温度下でのアルドール縮合反応の結果を表２に示す。
【００４８】
【表２】
2019535735.tif 000003
【００４９】
２．３  異なる反応圧力下でのアルドール縮合反応の結果
６＃の触媒  ０．５ｇを内径が８ミリメートルの固定床反応器中に充填し、窒素ガス雰囲気下、２℃／ｍｉｎの昇温速度で５００℃に昇温し、１時間保持し、その後、窒素ガス雰囲気下、３５０℃に降温し、さらに窒素ガスを用いて反応系の圧力を反応に必要な圧力に上昇させた。反応原料を上から下へと反応器中に導入し、メチラール対酢酸メチルのモル比が２／１であり、原料の合計質量空間速度が０．３ｈ−１であり、異なる反応圧力下でのアルドール縮合反応の結果を表３に示す。
【００５０】
【表３】
2019535735.tif 000004
【００５１】
２．４  異なるメチラール対酢酸メチルのモル比でのアルドール縮合反応の結果
６＃の触媒  ０．５ｇを内径が８ミリメートルの固定床反応器中に導入し、窒素ガス雰囲気下、２℃／ｍｉｎの昇温速度で５００℃に昇温し、１時間保持し、その後、窒素ガス雰囲気下、３５０℃に降温し、さらに窒素ガスを用いて反応系の圧力を反応に必要な圧力３ＭＰａに上昇させた。反応原料を上から下へと反応器に導入し、原料の合計質量空間速度が０．３ｈ−１であり、メチラール対酢酸メチルのモル比が２／１、１／１、１／１０であり、そのアルドール縮合反応の結果を表４に示す。
【００５２】
【表４】
2019535735.tif 000005
【００５３】
２．５  メチラールと異なる脂肪酸エステル類とを酸性分子篩上にアルドール縮合反応させる結果
【００５４】
６＃の触媒  ０．５ｇを内径が８ミリメートルの固定床反応器中に充填し、窒素ガス雰囲気下、２℃／ｍｉｎの昇温速度で５００℃に昇温し、１時間保持し、その後、窒素ガス雰囲気下、３５０℃に降温し、さらに窒素ガスを用いて反応系の圧力を反応に必要な圧力３ＭＰａに上昇させた。反応原料を上から下へと反応器中に導入し、原料の合計質量空間速度が０．３ｈ−１であり、メチラール対異なる脂肪酸エステル類原料のモル比が２／１であり、そのアルドール縮合反応の結果を表５に示す。
【００５５】
【表５】
2019535735.tif 000006
【００５６】
２．６  異なる原料質量空間速度下でのアルドール縮合反応の結果
６＃の触媒を用い、反応温度が３５０℃、原料の合計質量空間速度が０．３ｈ−１、１．０ｈ−１、２．０ｈ−１であり、その他の条件が実施例２．１と同様であり、反応結果を表６に示す。
【００５７】
【表６】
2019535735.tif 000007
【００５８】
２．７  異なる反応器タイプの反応結果
７＃の触媒を用い、反応温度が３５０℃、反応器がそれぞれ流動床反応器及び移動床反応器であり、その他の条件が実施例２．１と同様である。反応結果を表７に示す。
【００５９】
【表７】
2019535735.tif 000008
【００６０】
２．８  異なる反応雰囲気下での反応結果
１０＃の触媒を用い、反応温度が３５０℃、反応雰囲気がそれぞれＮ２、Ｈ２、Ｈｅ、ＣＯであり、その他の条件が実施例２．１と同様である。反応結果を表８に示す。
【００６１】
【表８】
2019535735.tif 000009
【００６２】
以上、本発明を詳しく説明したが、本発明はこの明細書に記載されている具体的な実施形態に限定されない。当業者であれば、本発明の範囲を逸脱しない限り、その他の変更及び変形を行うことができると理解されたい。本発明の範囲は添付の請求項により限定される。
【国際調査報告】
2019535735.tif 000010
2019535735.tif 000011
2019535735.tif 000012
2019535735.tif 000013